(57)【要約】【課題】  輝度が高く高品質の表示が可能な有機ＥＬディスプレイを提供する。【解決手段】  有機ＥＬディスプレイを、電極間に少なくとも発光層を有する有機ＥＬ素子と、この有機ＥＬ素子の一方の面側にマイクロレンズ層を介して配設された透明基材とを備えたものとし、上記のマイクロレンズ層を、一平面をなすように複数配列された凸形状レンズ素子とこの凸形状レンズ素子を被覆するように配設された平坦化層とからなるものとし、かつ、凸形状レンズ素子を、その屈折率が平坦化層の屈折率よりも大きいものとする。【選択図】  図２
2007207656.tif 000002
【特許請求の範囲】
【請求項１】
電極間に少なくとも発光層を有する有機ＥＬ素子と、該有機ＥＬ素子の一方の面側にマイクロレンズ層を介して配設された透明基材とを備え、前記マイクロレンズ層は一平面をなすように複数配列された凸形状レンズ素子と該凸形状レンズ素子を被覆するように配設された平坦化層とからなり、凸形状レンズ素子の屈折率は平坦化層の屈折率よりも大きいことを特徴とする有機ＥＬディスプレイ。
【請求項２】
前記凸形状レンズ素子の屈折率は１．５〜１．８の範囲であり、前記平坦化層の屈折率は１．３〜１．６の範囲であることを特徴とする請求項１に記載の有機ＥＬディスプレイ。
【請求項３】
前記凸形状レンズ素子の直径は１０〜３００μｍの範囲であることを特徴とする請求項１または請求項２に記載の有機ＥＬディスプレイ。
【請求項４】
前記透明基材と前記マイクロレンズ層との間にカラーフィルタ層を有することを特徴とする請求項１乃至請求項３のいずれかに記載の有機ＥＬディスプレイ。
【請求項５】
前記透明基材と前記マイクロレンズ層との間に色変換蛍光体層を有することを特徴とする請求項１乃至請求項３のいずれかに記載の有機ＥＬディスプレイ。
【請求項６】
前記透明基材と前記色変換蛍光体層との間にカラーフィルタ層を有することを特徴とする請求項５に記載の有機ＥＬディスプレイ。
【請求項７】
前記発光層は三原色の各発光層が所望のパターンで配列されたものであることを特徴とする請求項１乃至請求項４のいずれかに記載の有機ＥＬディスプレイ。
【請求項８】
前記発光層は白色の発光層であることを特徴とする請求項４に記載の有機ＥＬディスプレイ。
【請求項９】
前記発光層は青色の発光層であることを特徴とする請求項５または請求項６に記載の有機ＥＬディスプレイ。
【請求項１０】
前記有機ＥＬ素子がアクティブマトリックス駆動方式のものであることを特徴とする請求項１乃至請求項９のいずれかに記載の有機ＥＬディスプレイ。
【請求項１１】
前記アクティブマトリックス駆動方式を構成する対向した電極のうち、駆動素子を備えた電極側に前記マイクロレンズ層が位置することを特徴とする請求項１０に記載の有機ＥＬディスプレイ。
【請求項１２】
前記アクティブマトリックス駆動方式を構成する対向した電極のうち、駆動素子を備えていない電極側に前記マイクロレンズ層が位置することを特徴とする請求項１０に記載の有機ＥＬディスプレイ。
【請求項１３】
前記有機ＥＬ素子がパッシブマトリックス駆動方式のものであることを特徴とする請求項１乃至請求項９のいずれかに記載の有機ＥＬディスプレイ。
【発明の詳細な説明】
【技術分野】
【０００１】
本発明は、有機発光ディスプレイに係り、特に有機ＥＬディスプレイに関する。
【背景技術】
【０００２】
有機のエレクトロルミネッセンス（ＥＬ）素子を用いた有機ＥＬディスプレイは、自発光により視認性が高いこと、液晶ディスプレイと異なり全固体ディスプレイであること、温度変化の影響をあまり受けないこと、視野角が大きいこと等の利点をもっており、近年、フルカラー表示装置、エリアカラー表示装置、照明等の有機発光ディスプレイとして実用化が進んでいる。
有機ＥＬディスプレイのフルカラー化方法としては、例えば、三原色の有機ＥＬ素子を各発光色毎に所定のパターンで配列する方式、白色発光の有機ＥＬ素子を使用し、三原色のカラーフィルタ層を介して表示する方式、青色発光の有機ＥＬ素子を使用し、蛍光色素を利用した色変換蛍光体層（ＣＣＭ層）を設置して、青色光を緑色蛍光や赤色蛍光に変換して三原色表示をするＣＣＭ方式（特許文献１）等が提案されている。
このような有機ＥＬディスプレイでは、有機ＥＬ素子から出た光が、例えば、カラーフィルタ層や、色変換蛍光体層（ＣＣＭ層）、透明基材等の積層構造を透過して、観察者に表示光として認識される。
【特許文献１】特開平３−１５２８９７号公報
【発明の開示】
【発明が解決しようとする課題】
【０００３】
一般にディスプレイにおいては、輝度が重要な因子であり、上記のような有機ＥＬディスプレイにおいても同様である。しかし、従来の有機ＥＬディスプレイでは、輝度を上げるためには、単位面積あたりに印加する電圧電流を増加させなければならず、それにより、消費電力量の増加、有機ＥＬ素子の短寿命化等の問題が生じていた。
また、光源である有機ＥＬ素子からは全方位に光が発散されるため、発光された光の利用効率（カラーフィルタ層や色変換蛍光体層への光の入射効率）が低くなり、輝度の向上に支障を来たしていた。また、異なる色の発光が入り混じることにより表示品質の低下を来たすという問題もあった。
本発明は、このような実情に鑑みてなされたものであり、輝度が高く高品質の表示が可能な有機ＥＬディスプレイを提供することを目的とする。
【課題を解決するための手段】
【０００４】
このような目的を達成するために、本発明は、電極間に少なくとも発光層を有する有機ＥＬ素子と、該有機ＥＬ素子の一方の面側にマイクロレンズ層を介して配設された透明基材とを備え、前記マイクロレンズ層は一平面をなすように複数配列された凸形状レンズ素子と該凸形状レンズ素子を被覆するように配設された平坦化層とからなり、凸形状レンズ素子の屈折率は平坦化層の屈折率よりも大きいような構成とした。
【０００５】
本発明の他の態様として、前記凸形状レンズ素子の屈折率は１．５〜１．８の範囲であり、前記平坦化層の屈折率は１．３〜１．６の範囲であるような構成とした。
本発明の他の態様として、前記凸形状レンズ素子の直径は１０〜３００μｍの範囲であるような構成とした。
本発明の他の態様として、前記透明基材と前記マイクロレンズ層との間にカラーフィルタ層を有するような構成とした。
本発明の他の態様として、前記透明基材と前記マイクロレンズ層との間に色変換蛍光体層を有するような構成とした。
本発明の他の態様として、前記透明基材と前記色変換蛍光体層との間にカラーフィルタ層を有するような構成とした。
【０００６】
本発明の他の態様として、前記発光層は三原色の各発光層が所望のパターンで配列されたものであるような構成とした。
本発明の他の態様として、前記発光層は白色の発光層であるような構成とした。
本発明の他の態様として、前記発光層は青色の発光層であるような構成とした。
本発明の他の態様として、前記有機ＥＬ素子がアクティブマトリックス駆動方式のものであるような構成とした。
本発明の他の態様として、前記アクティブマトリックス駆動方式を構成する対向した電極のうち、駆動素子を備えた電極側に前記マイクロレンズ層が位置するような構成とした。
本発明の他の態様として、前記アクティブマトリックス駆動方式を構成する対向した電極のうち、駆動素子を備えていない電極側に前記マイクロレンズ層が位置するような構成とした。
本発明の他の態様として、前記有機ＥＬ素子がパッシブマトリックス駆動方式のものであるような構成とした。
【発明の効果】
【０００７】
本発明の有機ＥＬディスプレイでは、有機ＥＬ素子から全方位に発散するように発せられる光が、マイクロレンズ層によって集光されるので、ディスプレイ内部での光損失が大幅に低減され、光の利用効率が向上して発光輝度が高いものとなり、また、異なる色の発光が入り混じることも抑制されるので、色純度が向上し、高品質の表示が可能となる。
【発明を実施するための最良の形態】
【０００８】
以下、本発明について図面を参照しながら説明する。
［第１の形態］
図１は、本発明の有機ＥＬディスプレイの一実施形態を示す概略構成図である。図１に示されるように、本発明の有機ＥＬディスプレイ１は、有機ＥＬ素子２と、この有機ＥＬ素子２の一方の面側にマイクロレンズ層３を介して配設された透明基材４とを備えている。
有機ＥＬディスプレイ１を構成する有機ＥＬ素子２は、三原色の有機ＥＬ素子２Ｒ，２Ｇ，２Ｂが所定のパターンで配列したものである。
【０００９】
有機ＥＬディスプレイ１を構成するマイクロレンズ層３は、図２（Ａ）および図２（Ｂ）に示されるように、一平面Ｐをなすように複数配列された凸形状レンズ素子３Ａと、これらの凸形状レンズ素子３Ａの先端部側に生じている凹凸面を被覆するように配設された平坦化層３Ｂとからなっている。そして、凸形状レンズ素子３Ａの屈折率は平坦化層の屈折率よりも大きいものである。
このような有機ＥＬディスプレイ１では、有機ＥＬ素子２から全方位に発散するように発せられる光が、マイクロレンズ層３によって集光される。このため、ディスプレイ内部での光損失が大幅に低減され、光の利用効率が向上する。また、有機ＥＬ素子２Ｒ，２Ｇ，２Ｂから放射された各色の発光が入り混じることも抑制される。
尚、透明基材４は、三原色の有機ＥＬ素子２Ｒ，２Ｇ，２Ｂの境界部位に対応したパターン形状のブラックマトリックスを透明基材４３に備えたものであってもよい。
【００１０】
［第２の形態］
図３は、本発明の有機ＥＬディスプレイの他の実施形態を示す概略構成図である。図３に示される有機ＥＬディスプレイ１′は、有機ＥＬ素子２と、この有機ＥＬ素子２の一方の面側にマイクロレンズ層３を介して配設されたカラーフィルタ層５と透明基材４とを備えている。
この有機ＥＬディスプレイ１′は、有機ＥＬ素子２Ｒ，２Ｇ，２Ｂに対応した三原色の着色層５Ｒ，５Ｇ，５Ｂからなるカラーフィルタ層５と、着色層５Ｒ，５Ｇ，５Ｂの境界部位に対応したパターン形状のブラックマトリックス７を備えている他は、上述の有機ＥＬディスプレイ１と同様である。尚、有機ＥＬディスプレイ１と同様の部材には、同じ部材番号を付している。
【００１１】
このような有機ＥＬディスプレイ１′においても、有機ＥＬ素子２から全方位に発散するように発せられる光が、マイクロレンズ層３によって集光され、ディスプレイ内部での光損失が大幅に低減され、光の利用効率（カラーフィルタ層５への入射効率等）が向上する。また、有機ＥＬ素子２Ｒ，２Ｇ，２Ｂから放射された各色の発光が入り混じること、および、カラーフィルタ層５の各着色層５Ｒ，５Ｇ，５Ｂを透過した各色の光が入り混じることも抑制される。
【００１２】
［第３の形態］
図４は、本発明の有機ＥＬディスプレイの他の実施形態を示す概略構成図である。図４に示される有機ＥＬディスプレイ１１は、有機ＥＬ素子１２と、この有機ＥＬ素子１２の一方の面側にマイクロレンズ層１３を介して配設されたカラーフィルタ層１５と透明基材１４とを備えている。
有機ＥＬディスプレイ１１を構成する有機ＥＬ素子１２は、白色発光の有機ＥＬ素子である。
有機ＥＬディスプレイ１１を構成するマイクロレンズ層１３は、上述の有機ＥＬディスプレイ１を構成するマイクロレンズ層３と同様に、一平面をなすように複数配列された凸形状レンズ素子と、これらの凸形状レンズ素子の先端部側を被覆するように配設された平坦化層とからなっている。そして、凸形状レンズ素子の屈折率は平坦化層の屈折率よりも大きいものである。
【００１３】
有機ＥＬディスプレイ１１を構成するカラーフィルタ層１５は、三原色の着色層１５Ｒ，１５Ｇ，１５Ｂが所望のパターンで配列されたものであり、着色層１５Ｒ，１５Ｇ，１５Ｂの境界部位にはブラックマトリックス１７が配設されている。
このような有機ＥＬディスプレイ１１では、有機ＥＬ素子１２から全方位に発散するように発せられる光が、マイクロレンズ層１３によって集光される。これにより、ディスプレイ内部での光損失が大幅に低減され、光の利用効率（カラーフィルタ層１５への入射効率等）が向上する。また、カラーフィルタ層１５の各着色層１５Ｒ，１５Ｇ，１５Ｂを透過した各色の光が入り混じることも抑制される。
【００１４】
［第４の形態］
図５は、本発明の有機ＥＬディスプレイの他の実施形態を示す概略構成図である。図５に示される有機ＥＬディスプレイ２１は、有機ＥＬ素子２２と、この有機ＥＬ素子２２の一方の面側にマイクロレンズ層２３を介して配設された色変換蛍光体層２６と透明基材２４とを備えている。
有機ＥＬディスプレイ２１を構成する有機ＥＬ素子２２は、青色発光の有機ＥＬ素子である。
有機ＥＬディスプレイ２１を構成するマイクロレンズ層２３は、上述の有機ＥＬディスプレイ１を構成するマイクロレンズ層３と同様に、一平面をなすように複数配列された凸形状レンズ素子と、これらの凸形状レンズ素子の先端部側を被覆するように配設された平坦化層とからなっている。そして、凸形状レンズ素子の屈折率は平坦化層の屈折率よりも大きいものである。
【００１５】
有機ＥＬディスプレイ２１を構成する色変換蛍光体層２６は、青色光を赤色蛍光に変換する赤色変換蛍光体層２６Ｒ、青色光を緑色蛍光に変換する緑色変換蛍光体層２６Ｇ、青色光をそのまま透過する青色変換ダミー層２６Ｂが所望のパターンで配列されたものであり、各層２６Ｒ，２６Ｇ，２６Ｂの境界部位には、ブラックマトリックス２７を備えている。
このような有機ＥＬディスプレイ２１では、有機ＥＬ素子２２から全方位に発散するように発せられる光が、マイクロレンズ層２３によって集光される。これにより、ディスプレイ内部での光損失が大幅に低減され、光の利用効率（色変換蛍光体層２６への入射効率等）が向上する。また、色変換蛍光体層２６の各層２６Ｒ，２６Ｇ，２６Ｂから出た光が入り混じることも抑制される。
【００１６】
［第５の形態］
図６は、本発明の有機ＥＬディスプレイの他の実施形態を示す概略構成図である。図６に示される有機ＥＬディスプレイ２１′は、有機ＥＬ素子２２と、この有機ＥＬ素子２２の一方の面側にマイクロレンズ層２３を介して配設された色変換蛍光体層２６、カラーフィルタ層２５、および透明基材２４を備えている。
この有機ＥＬディスプレイ２１′は、色変換蛍光体層２６を構成する各層２６Ｒ，２６Ｇ，２６Ｂに対応した三原色の着色層２５Ｒ，２５Ｇ，２５Ｂからなるカラーフィルタ層２５を備えている他は、上述の有機ＥＬディスプレイ２１と同様である。尚、有機ＥＬディスプレイ２１と同様の部材には、同じ部材番号を付している。
【００１７】
このような有機ＥＬディスプレイ２１′においても、有機ＥＬ素子２２から全方位に発散するように発せられる光が、マイクロレンズ層２３によって集光される。このため、ディスプレイ内部での光損失が大幅に低減され、光の利用効率（色変換蛍光体層２６、カラーフィルタ層２５への入射効率等）が向上する。また、色変換蛍光体層２６の各層２６Ｒ，２６Ｇ，２６Ｂ、カラーフィルタ層２５の各着色層２５Ｒ，２５Ｇ，２５Ｂを透過した各色の光が入り混じることも抑制される。
本発明の有機ＥＬディスプレイは、上述の実施形態に限定されるものではない。例えば、有機ＥＬ素子２，１２，２２とマイクロレンズ層３，１３，２３との間にガスバリアー層を有するものであってもよい。
【００１８】
次に、本発明の有機ＥＬディスプレイの各構成部材について説明する。
［マイクロレンズ層］
本発明の有機ＥＬディスプレイを構成するマイクロレンズ層３，１３，２３は、上述のように、一平面をなすように複数配列された凸形状レンズ素子と、これらの凸形状レンズ素子の先端部側を被覆するように配設された平坦化層とからなっており、かつ、凸形状レンズ素子の屈折率は平坦化層の屈折率よりも大きいものである。そして、このマイクロレンズ層３，１３，２３は、透明基材４，１４，２４上にカラーフィルタ層５，１５，２５、色変換蛍光体層２６を形成した状態で生じている凹凸面を平坦化する作用もなすものである。
以下、マイクロレンズ層３を例として説明するが、マイクロレンズ層１３，２３も同様である。
【００１９】
マイクロレンズ３を構成する凸形状レンズ素子３Ａは、一平面Ｐをなすように先端部を同一方向に向けて配列されている。各凸形状レンズ素子３Ａの形状は、かまぼこ形状のレンチキュラーレンズ、ドーム形状の凸レンズ等、いずれであってもよく、断面形状は図示のものに限定されない。凸形状レンズ素子３Ａがドーム形状の凸レンズからなる場合、各凸形状レンズ素子３Ａの配列には、特に制限はなく、例えば、図７（Ａ）に示されるような単純立方格子配列、図７（Ｂ）に示されるような最密六方格子配列等とすることができる。
各凸形状レンズ素子３Ａの直径Ｄ（レンチキュラーレンズの場合はかまぼこ形状の幅）は、例えば、１０〜３００μｍ程度の範囲で適宜設定することができる。また、各凸形状レンズ素子３Ａの高さｈは、例えば、１〜２０μｍ程度の範囲で適宜設定することができる。尚、図２（Ｂ）のような断面形状の凸形状レンズ素子の場合、高さＨは２〜２５μｍ程度の範囲で適宜設定することができる。
【００２０】
一方、複数の凸形状レンズ素子３Ａの先端部側の生じている凹凸面を被覆するように配設された平坦化層３Ｂの厚みｔは、１〜２０μｍ程度の範囲で適宜設定することができる。尚、図２（Ｂ）のような断面形状の場合、マイクロレンズ層３の厚みＴは１〜２５μｍ程度の範囲で適宜設定することができる。
上述のような凸形状レンズ素子３Ａの屈折率ｎaは、平坦化層の屈折率ｎbよりも大きいものであり、例えば、凸形状レンズ素子３Ａの屈折率ｎaを１．５〜１．８程度の範囲、平坦化層の屈折率ｎbを１．３〜１．６程度の範囲で適宜設定することができる。また、屈折率ｎaと屈折率ｎbの差は、０．０５〜０．２程度とすることが好ましい。尚、本発明では、屈折率の測定は分光エリプソメーター（（株）堀場製作所製）を用いて行う。
【００２１】
凸形状レンズ素子３Ａや平坦化層の材料としては、例えば、アクリレート系、メタクリレート系、ポリ桂皮酸ビニル系、もしくは環化ゴム系等の反応性ビニル基を有する光硬化型樹脂、熱硬化型樹脂、また、透明樹脂として、ポリメチルメタクリレート、ポリアクリレート、ポリカーボネート、ポリビニルアルコール、ポリビニルピロリドン、ヒドロキシエチルセルロース、カルボキシメチルセルロース、ポリ塩化ビニル樹脂、メラミン樹脂、フェノール樹脂、アルキド樹脂、エポキシ樹脂、ポリウレタン樹脂、ポリエステル樹脂、マレイン酸樹脂、ポリアミド樹脂、ポリイミドアミド樹脂、環状ポリオレフィン樹脂、ノルボルネン系樹脂、４−メチルペンテン樹脂、ポリスルホン樹脂、ポリエーテルスルホン樹脂、ポリアリレート樹脂、ポリエチレンテレフタレート樹脂、ポリエチレンテレナフタレート樹脂、ポリプロピレンテレフタレート樹脂、フッ素系樹脂、ポリウレタン樹脂、ポリスチレン樹脂、ポリエチレン樹脂、ポリプロピレン樹脂、ポリ塩化ビニル樹脂、ポリエステル樹脂、シリコーン樹脂、マレイン酸樹脂等の透明樹脂材が挙げられる。さらには、ポリシロキサンオリゴマー等からなるゾルゲル材料もしくはポリシロキサンオリゴマー等と有機ポリマー等とからなる有機−無機ハイブリッド材料を挙げることもできる。このような材料の中から、屈折率ｎaと屈折率ｎbを考慮して適宜選択して使用することができる。
【００２２】
凸形状レンズ素子３Ａの形成は、レンチキュラーレンズ形状、あるいはドーム形状等の金型を準備し、この金型に上記の透明樹脂材料を塗工（充填）し、透明基材４を加圧し、透明樹脂材料を硬化させて形成することができる。透明基材４の代わりに、カラーフィルタ層５，１５が形成された透明基材４，１４のカラーフィルタ層５，１５が接するように加圧すること、あるいは、色変換蛍光体層２６までが積層された透明基材２４の色変換蛍光体層２６が接するように加圧することも勿論可能である。
また、レンチキュラーレンズ形状、あるいはドーム形状等の金型を準備し、この金型に上記の透明樹脂材料を塗工（充填）して硬化させることにより、複数の凸形状レンズ素子３Ａを有する透明樹脂シートを作成し、この透明樹脂シートを透明基材４、あるいはカラーフィルタ層５，１５、あるいは色変換蛍光体層２６上に直接、または粘着剤を介して貼着してもよい。
【００２３】
さらに、透明基材４、カラーフィルタ層５，１５、色変換蛍光体層２６上に上記の透明樹脂材料を塗工し、その後、レンチキュラーレンズ形状、あるいはドーム形状等の金型を押圧してプレス加工することにより、複数の凸形状レンズ素子３Ａを形成することができる。
また、複数の凸形状レンズ素子３Ａは、以下のような方法で形成することができる。まず、透明基材４、カラーフィルタ層５，１５、色変換蛍光体層２６上に上記の透明樹脂材料を塗工して硬化することにより、透明樹脂膜を形成する。次に、この透明樹脂膜上に感光性レジスト膜を成膜し、レンズ形成用の所望のマスクを介して感光性レジスト膜を露光、現像して、複数の微細パターンからなるレジストパターンを形成する。次に、このレジストパターンをマスクとして、透明樹脂膜をエッチング液でエッチングすることにより、各微細パターンを形成した部位に凸形状レンズ素子３Ａが形成される。上記の感光性レジスト膜は、公知のネガ型レジストを使用することができる。
【００２４】
一方、平坦化層３Ｂは、複数の凸形状レンズ素子３Ａを被覆するように上記の透明樹脂材料を塗工して硬化させることにより形成することができる。また、上述のように、複数の凸形状レンズ素子３Ａを有する透明樹脂シートを作成する場合には、この透明樹脂シートを透明基材４、カラーフィルタ層５，１５、色変換蛍光体層２６上に貼着する前に、平坦化層３Ｂを形成してもよい。
このようなマイクロレンズ層３，１３，２３は、平坦化層が有機ＥＬ素子２，１２，２２側に位置するように配設してもよく、また、平坦化層が透明基材４，１４，２４側に位置するように配設してもよい。
【００２５】
［有機ＥＬ素子］
本発明の有機ＥＬディスプレイを構成する有機ＥＬ素子２，１２，２２は、基本的に、１対の電極と、この電極間に位置する発光層とを少なくとも有している。また、有機ＥＬ素子の駆動方式は、パッシブマトリックス、アクティブマトリックスのいずれであってもよい。
図８は、アクティブマトリックス駆動方式の有機ＥＬ素子２の例を示す概略構成図である。図８において、有機ＥＬ素子２は、透明基材３１と、１対の電極３２，３４と、この電極３２，３４間に挟持された有機ＥＬ発光層３３を備えている。尚、有機ＥＬ素子１２，２２についても同様である。
【００２６】
透明基材３１は、有機ＥＬ発光層３３からの光を図８の矢印ａ方向に取り出すボトム・エミッションの場合には、有機ＥＬ発光層３３からの光を観察者が容易に視認することができる程度の透明性を有するものである。また、有機ＥＬ発光層３３からの光を図８の矢印ｂ方向に取り出すトップ・エミッションの場合には、透明基材３１に替えて不透明な基材を使用してもよい。いずれの場合も、有機ＥＬ素子２の両面のうち、有機ＥＬ発光層３３からの光の取り出し方向の面に、上述のマイクロレンズ層３等が配設される。
透明基材３１（これに替わる不透明な基材も含む）としては、ガラス材料、樹脂材料、または、これらの複合材料からなるもの、例えば、ガラス板に保護プラスチックフィルムもしくは保護プラスチック層を設けたもの等が用いられる。
【００２７】
上記の樹脂材料、保護プラスチック材料としては、例えば、フッ素系樹脂、ポリエチレン、ポリプロピレン、ポリ塩化ビニル、ポリフッ化ビニル、ポリスチレン、ＡＢＳ樹脂、ポリアミド、ポリアセタール、ポリエステル、ポリカーボネート、変性ポリフェニレンエーテル、ポリスルホン、ポリアリレート、ポリエーテルイミド、ポリアミドイミド、ポリイミド、ポリフェニレンスルフィド、液晶性ポリエステル、ポリエチレンテレフタレート、ポリブチレンテレフタレート、ポリエチレンナフタレート、ポリオキシメチレン、ポリエーテルサルホン、ポリエーテルエーテルケトン、ポリアクリレート、アクリロニトリル−スチレン樹脂、フェノール樹脂、尿素樹脂、メラミン樹脂、不飽和ポリエステル樹脂、エポキシ樹脂、ポリウレタン、シリコーン樹脂、非晶質ポリオレフィン等が挙げられる。この他の樹脂材料であっても、有機ＥＬディスプレイ用として使用できる高分子材料であれば、使用可能である。
透明基材３１の厚さは、通常、５０μｍ〜２．０ｍｍ程度である。
【００２８】
このような透明基材３１は、有機ＥＬディスプレイの用途にもよるが、水蒸気や酸素等のガスバリアー性の良好なものであれば更に好ましい。また、透明基材３１に、水蒸気や酸素等のガスバリアー層を形成してもよい。このようなガスバリアー層としては、例えば、酸化ケイ素、酸化アルミニウム、酸化チタン等の無機酸化物をスパッタリング法や真空蒸着法等の物理蒸着法により形成したものであってよい。
電極３２は画素電極であり、透明基材３１上に形成された図示しない信号線、走査線、と、駆動素子であるＴＦＴ（薄膜トランジスタ）４１とともに、電極配線パターンを構成するものである。そして、この電極３２は、有機ＥＬ発光層３３からの光を図８の矢印ａ方向に取り出すボトム・エミッションの場合には、透明電極（画素電極）となり、図８の矢印ｂ方向に取り出すトップ・エミッションの場合には、透明、不透明いずれの電極（画素電極）であってもよい。
【００２９】
このような電極３２は、通常の有機ＥＬディスプレイに使用されるものであれば特に限定されず、金属、合金、これらの混合物等を使用することができ、例えば、酸化インジウム錫（ＩＴＯ）、酸化インジウム、酸化インジウム亜鉛（ＩＺＯ）、酸化亜鉛、酸化第二錫、または金等の薄膜電極材料を挙げることができる。この電極３２が正孔を注入するための電極である場合、正孔が注入し易いように、仕事関数の大きい（４ｅＶ以上）透明、または半透明材料であるＩＴＯ、ＩＺＯ、酸化インジウム、金が好ましい。また、電極３２は、シート抵抗が数百Ω／□以下が好ましく、材質にもよるが、その厚みは、例えば、０．００５〜１μｍ程度とすることができる。
一方、電極３４は、共通電極であり、有機ＥＬ発光層３３からの光を、図８の矢印ａ方向に取り出すボトム・エミッションの場合には、透明、不透明いずれであってもよく、図８の矢印ｂ方向に取り出すトップ・エミッションの場合には、透明電極とする。
【００３０】
このような電極３４の材料としては、通常の有機ＥＬディスプレイに使用されるものであれば特に限定されず、上述の電極層３２と同様に、酸化インジウム錫（ＩＴＯ）、酸化インジウム、酸化インジウム亜鉛（ＩＺＯ）、酸化亜鉛、酸化第二錫、または金等の薄膜電極材料、さらに、マグネシウム合金（例えば、ＭｇＡｇ等）、アルミニウムまたはその合金（ＡｌＬｉ、ＡｌＣａ、ＡｌＭｇ等）、銀等を挙げることができる。この電極３４が電子を注入するための電極である場合、電子が注入し易いように仕事関数の小さい（４ｅＶ以下）マグネシウム合金、アルミニウム、銀等が好ましい。このような電極層３４はシート抵抗が数百Ω／□以下が好ましく、このため、電極層３４の厚みは、例えば、０．００５〜０．５μｍ程度とすることができる。
【００３１】
有機ＥＬ素子２を構成する有機ＥＬ発光層３３は、例えば、電極層３２側から正孔注入層、発光層、および電子注入層が積層された構造、発光層単独からなる構造、正孔注入層と発光層とからなる構造、発光層と電子注入層とからなる構造、さらに、正孔注入層と発光層との間に正孔輸送層を介在させた構造、発光層と電子注入層との間に電子輸送層を介在させた構造等とすることができる。
また、発光波長を調整したり、発光効率を向上させる等の目的で、上記の各層に適当な材料をドーピングすることもできる。
有機ＥＬ発光層３３を構成する発光層は、図１、図３に示す有機ＥＬ素子２では、赤色発光、緑色発光、青色発光の三原色の有機ＥＬ素子２Ｒ，２Ｇ，２Ｂからなっているが、有機ＥＬディスプレイの使用目的等に応じて、所望の発光色（例えば、黄色、水色、オレンジ色）である発光層を単独で、また、赤色発光、緑色発光、青色発光以外の他の複数の発光色の所望の組み合わせ等、いずれであってもよい。また、図４に示す有機ＥＬ素子１２では白色発光、図５、図６に示される有機ＥＬ素子２２では青色発光とする。
【００３２】
有機ＥＬ発光層３３を構成する発光層に用いる有機発光材料としては、例えば、下記のような色素系、金属錯体系、高分子系のものを挙げることができる。
（１）色素系発光材料
シクロペンタジエン誘導体、テトラフェニルブタジエン誘導体、トリフェニルアミン誘導体、オキサジアゾール誘導体、ピラゾロキノリン誘導体、ジスチリルベンゼン誘導体、ジスチリルアリーレン誘導体、シロール誘導体、チオフェン環化合物、ピリジン環化合物、ペリノン誘導体、ペリレン誘導体、オリゴチオフェン誘導体、トリフマニルアミン誘導体、オキサジアゾールダイマー、ピラゾリンダイマー等が挙げられる。
【００３３】
（２）金属錯体系発光材料
アルミキノリノール錯体、ベンゾキノリノールベリリウム錯体、ベンゾオキサゾール亜鉛錯体、ベンゾチアゾール亜鉛錯体、アゾメチル亜鉛錯体、ポリフィリン亜鉛錯体、ユーロピウム錯体等、中心金属にＡｌ、Ｚｎ、Ｂｅ等、または、Ｔｂ、Ｅｕ、Ｄｙ等の希土類金属を有し、配位子にオキサジアゾール、チアジアゾール、フェニルピリジン、フェニルベンゾイミダゾール、キノリン構造等を有する金属錯体が挙げられる。
【００３４】
（３）高分子系発光材料
ポリパラフェニレンビニレン誘導体、ポリチオフェン誘導体、ポリパラフェニレン誘導体、ポリシラン誘導体、ポリアセチレン誘導体、ポリビニルカルバゾール誘導体、ポリフルオレン誘導体等が挙げられる。
特に、図５、図６に示される有機ＥＬ素子２２において、有機ＥＬ発光層３３に使用する青色発光である有機発光材料としては、例えば、ベンゾチアゾール系、ベンゾイミダゾール系、ベンゾオキサゾール系等の蛍光増白剤、金属キレート化オキシノイド化合物、スチリルベンゼン系化合物、ジスチリルピラジン誘導体、芳香族ジメチリディン系化合物等を挙げることができる。
【００３５】
具体的には、２−２′−（ｐ−フェニレンジビニレン）−ビスヘンゾチアゾール等のベンゾチアゾール系；  ２−［２−［４−（２−ベンゾイミダゾリル）フェニル］ビニル］ベンゾイミダゾール、２−［２−（４−カルボキシフェニル）ビニル］ベンゾイミダゾール等のベンゾイミダゾール系；  ２，５−ビス（５，７−ジ−ｔ−ペンチル−２−ベンゾオキサゾリル）−１，３，４−チアジアゾール、４，４′−ビス（５，７−ｔ−ペンチル−２−ベンゾオキサゾリル）スチルベン、２−［２−（４−クロロフェニル）ビニル］ナフト［１，２−ｄ］オキサゾール等のベンゾオキサゾール系等の蛍光増白剤を挙げることができる。
【００３６】
また、上記の金属キレート化オキシノイド化合物としては、トリス（８−キノリノール）アルミニウム、ビス（８−キノリノール）マグネシウム、ビス（ベンゾ［ｆ］−８−キノリノール）亜鉛等の８−ヒドロキシキノリン系金属錯体やジリチウムエピントリジオン等を挙げることができる。
また、上記のスチリルベンゼン系化合物としては、１，４−ビス（２−メチルスチリル）ベンゼン、１，４−ビス（３−メチルスチリル）ベンゼン、１，４−ビス（４−メチルスチリル）ベンゼン、ジスチリルベンゼン、１，４−ビス（２−エチルスチリル）ベンゼン、１，４−ビス（３−エチルスチリル）ベンゼン、１，４−ビス（２−メチルスチリル）−２−メチルベンゼン、１，４−ビス（２−メチルスチリル）−２−エチルベンゼン等を挙げることができる。
【００３７】
また、上記のジスチリルピラジン誘導体としては、２，５−ビス（４−メチルスチリル）ピラジン、２，５−ビス（４−エチルスチリル）ピラジン、２，５−ビス［２−（１−ナフチル）ビニル］ピラジン、２，５−ビス（４−メトキシスチリル）ピラジン、２，５−ビス［２−（４−ビフェニル）ビニル］ピラジン、２，５−ビス［２−（１−ピレニル）ビニル］ピラジン等を挙げることができる。
また、上記の芳香族ジメチリディン系化合物としては、１，４−フェニレンジメチリディン、４，４−フェニレンジメチリディン、２，５−キシレンジメチリディン、２，６−ナフチレンジメチリディン、１，４−ビフェニレンジメチリディン、１，４−ｐ−テレフェニレンジメチリディン、９，１０−アントラセンジイルジルメチリディン、４，４′−ビス（２，２−ジ−ｔ−ブチルフェニルビニル）ビフェニル、４，４′−ビス（２，２−ジフェニルビニル）ビフェニル等、およびその誘導体を挙げることができる。
【００３８】
さらに、発光層の材料として、一般式（Ｒｓ−Ｑ）２−ＡＬ−Ｏ−Ｌで表される化合物も挙げることができる（上記式中、ＡＬはベンゼン環を含む炭素原子６〜２４個の炭化水素であり、Ｏ−Ｌはフェニラート配位子であり、Ｑは置換８−キノリノラート配位子であり、Ｒｓはアルミニウム原子に置換８−キノリノラート配位子が２個以上結合するのを立体的に妨害するように選ばれた８−キノリノラート置換基を表す）。具体的には、ビス（２−メチル−８−キノリノラート）（パラーフェニルフェノラート）アルミニウム（III）、ビス（２−メチル−８−キノリノラート）（１−ナフトラート）アルミニウム（III）等が挙げられる。
有機ＥＬ発光層３３の各層に用いるドーピング材料、正孔輸送材料、正孔注入材料、電子注入材料等は、下記に例示するような無機材料、有機材料いずれでもよい。有機ＥＬ発光層３３の各層の厚みは特に制限はなく、例えば、１０〜１０００ｎｍ程度とすることができる。
【００３９】
（ドーピング材料）
ペリレン誘導体、クマリン誘導体、ルブレン誘導体、キナクリドン誘導体、スクアリウム誘導体、ポリフィリン誘導体、スチリル系色素、テトラセン誘導体、ピラゾリン誘導体、デカシクレン、フェノキサゾン等が挙げられる。
【００４０】
（正孔輸送材料）
オキサジアゾール系、オキサゾール系、トリアゾール系、チアゾール系、トリフェニルメタン系、スチリル系、ピラゾリン系、ヒドラゾン系、芳香族アミン系、カルバゾール系、ポリビニルカルバゾール系、スチルベン系、エナミン系、アジン系、トリフェニルアミン系、ブタジエン系、多環芳香族化合物系、スチルベン二量体等が挙げられる。
また、π共役系高分子として、ポリアセチレン、ポリジアセチレン、ポリ（Ｐ−フェニレン）、ポリ（Ｐ−フェニレンスルフィド）、ポリ（Ｐ−フェニレンオキシド）、ポリ（１，６−ヘプタジエン）、ポリ（Ｐ−フェニレンビニレン）、ポリ（２，５−チエニレン）、ポリ（２，５−ピロール）、ポリ（ｍ−フェニレンスルフィド）、ポリ（４，４′−ビフェニレン）等が挙げられる。
【００４１】
また、電荷移動高分子錯体として、ポリスチレン・ＡｇＣ１０４、ポリビニルナフタレン・ＴＣＮＥ、ポリビニルナフタレン・Ｐ−ＣＡ、ポリビニルナフタレン・ＤＤＱ、ポリビニルメシチレン・ＴＣＮＥ、ポリナフタアセチレン・ＴＣＮＥ、ポリビニルアントラセン・Ｂｒ２、ポリビニルアントラセン・Ｉ２、ポリビニルアントラセン・ＴＮＢ、ポリジメチルアミノスチレン・ＣＡ、ポリビニルイミダゾール・ＣＱ、ポリ−Ｐ−フェニレン・Ｉ２、ポリ−１−ビニルピリジン・Ｉ２、ポリ−４−ビニルピリジン・Ｉ２、ポリ−Ｐ−１−フェニレン・Ｉ２、ポリビニルピリジウム・ＴＣＮＱ等が挙げられ、さらに、電荷移動低分子錯体として、ＴＣＮＱ−ＴＴＦ等が、高分子金属錯体としては、ポリ銅フタロシアニン等が挙げられる。
正孔輸送材料としては、イオン化ポテンシャルの小さい材料が好ましく、特に、ブタジエン系、エナミン系、ヒドラゾン系、トリフェニルアミン系が好ましい。
【００４２】
（正孔注入材料）
フェニルアミン系、スターバースト型アミン系、フタロシアニン系、酸化バナジウム、酸化モリブデン、酸化ルテニウム、酸化アルミニウム等の酸化物、アモルファスカーボン、ポリアニリン、ポリチオフェン誘導体、トリアゾール誘導体、オキサジアゾール誘導体、イミダゾール誘導体、ポリアリールアルカン誘導体、ピラゾリン誘導体、ピラゾロン誘導体、フェニレンジアミン誘導体、アリールアミン誘導体、アミノ置換カルコン誘導体、オキサゾール誘導体、スチリルアントラセン誘導体、フルオレノン誘導体、ヒドラゾン誘導体、スチルベン誘導体、シラザン誘導体、ポリシラン系、アニリン系共重合体、チオフェンオリゴマー等の誘電性高分子オリゴマー等、を挙げることができる。
【００４３】
さらに、正孔注入材料として、ポリフィリン化合物、芳香族第三級アミン化合物、スチリルアミン化合物を挙げることもできる。上記のポリフィリン化合物としては、ポリフィン、１，１０，１５，２０−テトラフェニル−２１Ｈ、２３Ｈ−ポリフィン銅（II）、アルミニウムフタロシアニンクロリド、銅オクタメチルフタロシアニン等を挙げることができる。また、芳香族第三級アミン化合物およびスチリルアミン化合物としては、Ｎ，Ｎ，Ｎ′，Ｎ′−テトラフェニル−４，４′−ジアミノフェニル、Ｎ，Ｎ′−ジフェニル−Ｎ，Ｎ′−ビス（３−メチルフェニル）−［１，１′−ビフェニル］−４，４′−ジアミン、４−（ジ−ｐ−トリルアミノ）−４′−［４（ジ−ｐ−トリルアミノ）スチリル］スチルベン、３−メトキシ−４′−Ｎ，Ｎ−ジフェニルアミノスチルベンゼン、４，４′−ビス［Ｎ−（１−ナフチル）−Ｎ−フェニルアミノ］ビフェニル、４，４′，４″−トリス［Ｎ−（３−メチルフェニル）−Ｎ−フェニルアミノ］トリフェニルアミン等を挙げることができる。
【００４４】
（電子注入材料）
カルシウム、バリウム、アルミリチウム、フッ化リチウム、ストロンチウム、酸化マグネシウム、フッ化マグネシウム、フッ化ストロンチウム、フッ化カルシウム、フッ化バリウム、酸化アルミニウム、酸化ストロンチウム、酸化カルシウム、ポリメチルメタクリレート、ポリスチレンスルホン酸ナトリウム、ニトロ置換フルオレン誘導体、アントラキノジメタン誘導体、ジフェニルキノン誘導体、チオピランジオキシド誘導体、ナフタレンペリレン等の複素環テトラカルボン酸無水物、カルボジイミド、フレオレニリデンメタン誘導体、アントラキノジメタンおよびアントロン誘導体、オキサジアゾール誘導体、上記のオキサジアゾール環の酸素原子をイオウ原子に置換したチアゾール誘導体、電子吸引基として知られているキノキサリン環を有したキノキサリン誘導体、トリス（８−キノリノール）アルミニウム等の８−キノリノール誘導体の金属錯体、フタロシアニン、金属フタロシアニン、ジスチリルピラジン誘導体等を挙げることができる。
【００４５】
有機ＥＬ発光層３３を構成する各層の形成は、グラビアオフセット印刷やスクリーン印刷法等の印刷方法、フォトマスクを介した真空蒸着法等により成膜して形成することができる。
また、パッシブマトリックス駆動方式の有機ＥＬ素子の場合には、例えば、上述のＴＦＴ４１や信号線、走査線を設けずに、電極３２を所定方向にストライプ形状に形成し、電極３４を電極３２に直交する方向でストライプ形状に形成することができる。また、パッシブマトリックス駆動方式においても、有機ＥＬ発光層３３からの光の取り出し方向は、上述のボトム・エミッション、トップ・エミッションのいずれであってもよい。
【００４６】
本発明の有機ＥＬディスプレイを構成する有機ＥＬ素子２，１２，２２は、上述の形態に限定されるものではなく、例えば、透明基材３１を備えていないものであってもよい。この場合、例えば、図１に示される例では、マイクロレンズ層３上に、１対の電極３２，３４と、この電極３２，３４間に挟持された有機ＥＬ発光層３３を、ボトム・エミッション、トップ・エミッションを考慮して積層形成することができる。また、ガスバリアー層を介して有機ＥＬ素子を積層形成してもよい。ガスバリアー層としては、例えば、酸化ケイ素、酸化アルミニウム、酸化チタン等の無機酸化物をスパッタリング法や真空蒸着法等の物理蒸着法により形成したものであってよい。
【００４７】
［透明基材］
透明基材４，１４，２４は、観察者側に設けられ、有機ＥＬ素子からの光を観察者が容易に視認することができる程度の透明性を有するものである。このような透明基材としては、上述の透明基材３１として挙げた透明材料の中から、屈折率を考慮して選択することができる。
【００４８】
［カラーフィルタ層］
カラーフィルタ層５，１５，２５は、有機ＥＬ素子２，１２，２２からの光を色補正したり、色純度を高めるものである。カラーフィルタ層５，１５，２５を構成する赤色着色層５Ｒ，１５Ｒ，２５Ｒ、緑色着色層５Ｇ，１５Ｇ，２５Ｇ、青色着色層５Ｂ，１５Ｂ，２５Ｂは、有機ＥＬ素子２，１２，２２の発光特性に応じて適宜材料を選択することができ、例えば、顔料、顔料分散剤、バインダー樹脂、反応性化合物および溶媒を含有する顔料分散組成物で形成することができる。このようなカラーフィルタ層５，１５，２５の厚みは、各着色層の材料、有機ＥＬ素子２，１２，２２の発光特性等に応じて適宜設定することができ、例えば、１〜３μｍ程度の範囲で設定することができる。
【００４９】
［色変換蛍光体層］
色変換蛍光体層２６は、有機ＥＬ素子２２で発光された青色光を赤色蛍光に変換する赤色変換蛍光体層２６Ｒ、青色光を緑色蛍光に変換する緑色変換蛍光体層２６Ｇ、青色光をそのまま透過する青色変換ダミー層２６Ｂが所望のパターンで配列されたものである。
【００５０】
上記の赤色変換蛍光体層２６Ｒおよび緑色変換蛍光体層２６Ｇは、蛍光色素単体からなる層、あるいは、樹脂中に蛍光色素を含有した層である。青色発光を赤色蛍光に変換する赤色変換蛍光体層２６Ｒに使用する蛍光色素としては、４−ジシアノメチレン−２−メチル−６−（ｐ−ジメチルアミノスチリル）−４Ｈ−ピラン等のシアニン系色素、１−エチル−２−［４−（ｐ−ジメチルアミノフェニル）−１，３−ブタジエニル］−ピリジウム−パークロレート等のピリジン色素、ローダミンＢ、ローダミン６Ｇ等のローダミン系色素、オキサジン系色素等が挙げられる。また、青色発光を緑色蛍光に変換する緑色変換蛍光体層２６Ｇに使用する蛍光色素としては、２，３，５，６−１Ｈ，４Ｈ−テトラヒドロ−８−トリフルオロメチルキノリジノ（９，９ａ，１−ｇｈ）クマリン、３−（２′−ベンゾチアゾリル）−７−ジエチルアミノクマリン、３−（２′−ベンズイミダゾリル）−７−Ｎ，Ｎ−ジエチルアミノクマリン等のクマリン色素、ベーシックイエロー５１等のクマリン色素系染料、ソルベントイエロー１１、ソルベントイエロー１１６等のナフタルイミド色素等が挙げられる。さらに、直接染料、酸性染料、塩基性染料、分散染料等の各種染料も蛍光性があれば使用することができる。上述のような蛍光色素は単独、あるいは、２種以上の組み合わせで使用することができる。赤色変換蛍光体層２６Ｒおよび緑色変換蛍光体層２６Ｇが樹脂中に蛍光色素を含有したものである場合、蛍光色素の含有量は、使用する蛍光色素、色変換蛍光体層の厚み等を考慮して適宜設定することができるが、例えば、使用する樹脂１００重量部に対し０．１〜１重量部程度とすることができる。
【００５１】
また、青色変換ダミー層２６Ｂは、有機ＥＬ素子２２で発光された青色光をそのまま透過するものであり、赤色変換蛍光体層２６Ｒ、緑色変換蛍光体層２６Ｇとほぼ同じ厚みの透明樹脂層とすることができる。
赤色変換蛍光体層２６Ｒおよび緑色変換蛍光体層２６Ｇが樹脂中に蛍光色素を含有したものである場合、樹脂としては、ポリメチルメタクリレート、ポリアクリレート、ポリカーボネート、ポリビニルアルコール、ポリビニルピロリドン、ヒドロキシエチルセルロース、カルボキシメチルセルロース、ポリ塩化ビニル樹脂、メラミン樹脂、フェノール樹脂、アルキド樹脂、エポキシ樹脂、ポリウレタン樹脂、ポリエステル樹脂、マレイン酸樹脂、ポリアミド樹脂等の透明（可視光透過率５０％以上）樹脂を使用することができる。また、色変換蛍光体層２６のパターン形成をフォトリソグラフィー法により行う場合、例えば、アクリル酸系、メタクリル酸系、ポリ桂皮酸ビニル系、環ゴム系等の反応性ビニル基を有する光硬化型レジスト樹脂を使用することができる。さらに、これらの樹脂は、上述の青色変換ダミー層２６Ｂに使用することができる。
【００５２】
色変換蛍光体層２６を構成する赤色変換蛍光体層２６Ｒと緑色変換蛍光体層２６Ｇは、蛍光色素単体で形成する場合、例えば、所望のパターンマスクを介して真空蒸着法、スパッタリング法により帯状に形成することができる。また、樹脂中に蛍光色素を含有した層として形成する場合、例えば、蛍光色素と樹脂とを分散、または可溶化させた塗布液をスピンコート、ロールコート、キャストコート等の方法で塗布して成膜し、これをフォトリソグラフィー法でパターニングする方法、上記の塗布液をスクリーン印刷法等でパターン印刷する方法等により赤色変換蛍光体層２６Ｒや緑色変換蛍光体層２６Ｇを形成することができる。また、青色変換ダミー層２６Ｂは、所望の感光性樹脂塗料をスピンコート、ロールコート、キャストコート等の方法で塗布して成膜し、これをフォトリソグラフィー法でパターニングする方法、所望の樹脂塗布液をスクリーン印刷法等でパターン印刷する方法等により形成することができる。
【００５３】
このような色変換蛍光体層２６の厚みは、赤色変換蛍光体層２６Ｒおよび緑色変換蛍光体層２６Ｇが有機ＥＬ素子２２で発光された青色光を十分に吸収し蛍光を発生する機能が発現できるものとする必要があり、使用する蛍光色素、蛍光色素濃度等を考慮して適宜設定することができ、例えば、１０〜２０μｍ程度とすることができ、赤色変換蛍光体層２６Ｒと緑色変換蛍光体層２６Ｇとの厚みが異なる場合があってもよい。
上述の実施形態は例示であり、本発明はこれらに限定されるものではない。例えば、ブラックマトリックス７，１７，２７を備えないものであってもよい。
【実施例】
【００５４】
次に、実施例を示して本発明を更に詳細に説明する。
（ブラックマトリックスの形成）
透明基材として、１５０ｍｍ×１５０ｍｍ、厚み０．７ｍｍのソーダガラス（セントラル硝子（株）製Ｓｎ面研磨品）を準備した。この透明基材を定法にしたがって洗浄した後、透明基材の片側全面にスパッタリング法により酸化窒化複合クロムの薄膜（厚み０．２μｍ）を形成し、この複合クロム薄膜上に感光性レジストを塗布し、マスク露光、現像、複合クロム薄膜のエッチングを行って、８０μｍ×２８０μｍの長方形状の開口部を、上記の８０μｍ開口辺方向に１００μｍピッチ、２８０μｍ開口辺方向に３００μｍピッチでマトリックス状に備えたブラックマトリックスを形成した。
【００５５】
（カラーフィルタ層の形成）
赤色、緑色、青色の３種の着色層用感光性塗料を調製した。すなわち、赤色着色層用感光性塗料は、ペリレン系顔料、レーキ顔料、アゾ系顔料、キナクリドン系顔料、アントラキノン系顔料、アントラセン系顔料、イソインドリン系顔料等の単品、あるいは、２種以上の混合物からなる着色材をバインダー樹脂に分散させたものとした。バインダー樹脂としては、透明（可視光透過率５０％以上）な樹脂が好ましく、例えば、ポリメチルメタクリレート、ポリアクリレート、ポリカーボネート、ポリビニルアルコール、ポリビニルピロリドン、ヒドロキシエチルセルロース、カルボキシメチルセルロース等の透明樹脂が挙げられる。また、着色材の含有量は、形成された着色層中に３０重量％含有されるように設定した。
【００５６】
緑色着色層用感光性塗料は、ハロゲン多置換フタロシアニン系顔料、ハロゲン多置換銅フタロシアニン系顔料、トリフェニルメタン系塩基性染料、イソインドリン系顔料、イソインドリノン系顔料等の単品、あるいは、２種以上の混合物からなる着色材をバインダー樹脂に分散させたものとした。バインダー樹脂としては、上記の透明樹脂が挙げられ、着色材の含有量は、形成された着色層中に３０重量％含有されるように設定した。
【００５７】
青色着色層用感光性塗料は、銅フタロシアニン系顔料、インダンスレン系顔料、インドフェノール系顔料、シアニン系顔料、ジオキサジン系顔料等の単品、あるいは、２種以上の混合物からなる着色材をバインダー樹脂に分散させたものとした。バインダー樹脂としては、上記の透明樹脂が挙げられ、着色材の含有量は、形成された着色層中に３０重量％含有されるように設定した。
【００５８】
次に、上記の３種の着色層用感光性塗料を用いて各色の着色層を形成した。すなわち、ブラックマトリックスが形成された上記の透明基材全面に、緑色着色層用の感光性塗料をスピンコート法により塗布し、プリベーク（８０℃、３０分間）を行った。その後、所定の着色層用フォトマスクを用いて露光した。次いで、現像液（０．０５％ＫＯＨ水溶液）にて現像を行い、次いで、ポストベーク（１００℃、３０分間）を行って、ブラックマトリックスパターンに対して所定の位置に帯状（幅８５μｍ）の緑色着色層（厚み１．５μｍ）を形成した。
同様に、赤色着色層の感光性塗料を用いて、ブラックマトリックスパターンに対して所定の位置に帯状（幅８５μｍ）の赤色着色層（厚み１．５μｍ）を形成した。さらに、青色着色層の感光性塗料を用いて、ブラックマトリックスパターンに対して所定の位置に帯状（幅８５μｍ）の青色着色層（厚み１．５μｍ）を形成した。
【００５９】
（色変換蛍光体層の形成）
次に、青色変換ダミー層用塗布液（富士ハントエレクトロニクステクノロジー（株）製カラーモザイクＣＢ−７００１）をスピンコート法により着色層上に塗布し、プリベーク（８０℃、３０分間）を行った。次いで、フォトリソグラフィー法によりパターニングを行い、ポストベーク（１００℃、３０分間）を行った。これにより、青色着色層上に帯状（幅８５μｍ）の青色変換ダミー層（厚み１０μｍ）を形成した。
次いで、緑色変換蛍光体（アルドリッチ（株）製クマリン６）を分散させたアルカリ可溶性ネガ型レジストを緑色変換蛍光体層用塗布液とし、これをスピンコート法により着色層上に塗布し、プリベーク（８０℃、３０分間）を行った。次いで、フォトリソグラフィー法によりパターニングを行い、ポストベーク（１００℃、３０分間）を行った。これにより、緑色着色層上に帯状（幅８５μｍ）の緑色変換蛍光体層（厚み１０μｍ）を形成した。
【００６０】
更に、赤色変換蛍光体（アルドリッチ（株）製ローダミン６Ｇ）を分散させたアルカリ可溶性ネガ型レジストを赤色変換蛍光体層用塗布液とし、これをスピンコート法により着色層上に塗布し、プリベーク（８０℃、３０分間）を行った。次いで、フォトリソグラフィー法によりパターニングを行い、ポストベーク（１００℃、３０分間）を行った。これにより、赤色着色層上に帯状（幅８５μｍ）の赤色変換蛍光体層（厚み１０μｍ）を形成した。
【００６１】
（マイクロレンズ層の形成）
アクリレート系光硬化性樹脂（新日鐵化学（株）製  Ｖ−２５９ＰＡ／ＰＨ５）をプロピレングリコールモノメチルエーテルアセテートで希釈した凸形状レンズ素子形成用の塗布液を、上記の色変換蛍光体層上にスピンコート法により厚さ８μｍで塗布し、前乾燥（１２０℃、３分間）を行った。次に、開口径３０μｍのドットパターンを有するフォトマスクを使用し、露光ギャップ５００μｍで露光を行った。その後、アルカリ現像（０．０２ＫＯＨ水溶液を使用）を行ってパターンを形成し、焼成（２３０℃、６０分間）を行った。これにより、高さ８μｍ、直径４０μｍのドーム形状の凸形状レンズ素子を図７（Ｂ）に示すような最密六方格子配列で形成した。この凸状レンズ素子の屈折率は１．５９であった。尚、屈折率の測定は、分光エリプソメーター（（株）堀場製作所製）を用いて行った。
次に、平坦化層用塗布液（東京応化工業（株）製）を、バーコート法により上記の凸形状レンズ素子を被覆するように塗布し、紫外線照射を行って硬化した。これにより、屈折率が１．４２の平坦化層を形成し、厚み１３μｍのマイクロレンズ層を形成した。
【００６２】
（有機ＥＬ素子の形成と有機ＥＬディスプレイの作製）
まず、上述のように形成したマイクロレンズ層上に、スパッタリング法により酸化ケイ素からなるガスバリアー層（厚み１５０ｎｍ）を形成した。
次に、このガスバリアー層に対して、イオンプレーティング法により膜厚２００ｎｍの酸化インジウムスズ（ＩＴＯ）電極膜を形成し、このＩＴＯ電極膜上に感光性レジストを塗布し、マスク露光、現像、ＩＴＯ電極膜のエッチングを行って、幅８５μｍのストライプ形状の透明電極層を各色の色変換蛍光体層に対応する部位に形成した。
【００６３】
次に、幅８０μｍの帯状の開口部を１００μｍピッチで備えたマスクを準備し、上記の各透明電極層上に帯状の開口部が位置するように上記のマスクを配し、このマスクを介して、正孔注入層、青色発光層、電子注入層を真空蒸着法により形成した。すなわち、まず、４，４′，４″−トリス［Ｎ−（３−メチルフェニル）−Ｎ−フェニルアミノ］トリフェニルアミンを２００ｎｍ厚まで蒸着して成膜し、その後、４，４′−ビス［Ｎ−（１−ナフチル）−Ｎ−フェニルアミノ］ビフェニルを２０ｎｍ厚まで蒸着して成膜することによって、透明電極層上に正孔注入層を形成した。同様にして、４，４′−ビス（２，２−ジフェニルビニル）ビフェニルを５０ｎｍまで蒸着して成膜することにより発光層とした。その後、トリス（８−キノリノール）アルミニウムを２０ｎｍ厚まで蒸着して成膜することにより電子注入層とした。このようにして形成された青色発光の有機ＥＬ発光層は、幅８０μｍの帯状パターンとして各透明電極層上に位置するものであった。
【００６４】
次に、幅２８０μｍの帯状の開口部を３００μｍピッチで備えたマスクを準備し、ブラックマトリックスの２８０μｍの開口辺上を、この辺に帯状の開口部が直交するように上記のマスクを配した。次いで、このマスクを介して、真空蒸着法によりアルミニウムを蒸着して成膜した。これにより、電子注入層に直交するように、アルミニウムからなる幅２８０μｍのストライプ形状の電極層（厚み３００ｎｍ）を形成した。
最後に、電極層を形成した面側に、紫外線硬化型接着剤を介して封止板を貼り合わせた。これにより、図６に示されるような構造の本発明の有機ＥＬディスプレイを得た。
【００６５】
この有機ＥＬディスプレイの透明電極層と電極層に直流８．５Ｖの電圧を１０ｍＡ／ｃｍ2の一定電流密度で印加して連続駆動させることにより、透明電極層と電極層とが交差する所望の部位の青色有機ＥＬ素子層を発光させた。そして、色変換蛍光体層で色変換、あるいは、そのまま透過し、カラーフィルタ層で色補正された後、透明基材の反対面側で観測される各色の発光について、ＣＩＥ色度座標（ＪＩＳ  Ｚ  ８７０１）を測定した。その結果、ＣＩＥ色度座標でｘ＝０．１５８、ｙ＝０．３１６、高輝度９５０ｃｄ／ｍ2の青色発光が確認され、高輝度の表示素子が作製可能であった。
【００６６】
［比較例］
マイクロレンズ層を形成する代わりに、実施例と同じ平坦化層用塗布液を使用し、色変換蛍光体層を覆うようにスピンコート法により塗布し、紫外線照射を行って硬化した。これにより、厚み１３μｍの透明平坦化層を形成した他は、実施例と同様にして、有機ＥＬディスプレイを得た。
この有機ＥＬディスプレイに実施例と同様に電圧を印加して画像表示品質を観察し、各色の発光について、ＣＩＥ色度座標（ＪＩＳ  Ｚ  ８７０１）を測定した。その結果、低輝度（８６０ｃｄ／ｍ2）の青色発光が確認され、高輝度での画像表示は得られなかった。
【産業上の利用可能性】
【００６７】
フルカラー表示装置、エリアカラー表示装置、照明等の種々の有機発光ディスプレイの製造において有用である。
【図面の簡単な説明】
【００６８】
【図１】本発明の有機ＥＬディスプレイの一実施形態を示す概略構成図である。
【図２】本発明の有機ＥＬディスプレイを構成するマイクロレンズ層の断面構造を説明するための図である。
【図３】本発明の有機ＥＬディスプレイの他の実施形態を示す概略構成図である。
【図４】本発明の有機ＥＬディスプレイの他の実施形態を示す概略構成図である。
【図５】本発明の有機ＥＬディスプレイの他の実施形態を示す概略構成図である。
【図６】本発明の有機ＥＬディスプレイの他の実施形態を示す概略構成図である。
【図７】マイクロレンズ層を構成する凸形状レンズ素子の配設例を示す図である。
【図８】本発明の有機ＥＬディスプレイを構成する有機ＥＬ素子の一例を示す概略構成図である。
【符号の説明】
【００６９】
１，１′，１１，２１，２１′…有機ＥＬディスプレイ
２，１２，２２…有機ＥＬ素子
３，１３，２３…マイクロレンズ層
３Ａ…凸形状レンズ素子
３Ｂ…平坦化層
４，１４，２４…透明基材
５，１５，２５…カラーフィルタ層
７，１７，２７…ブラックマトリックス
２６…色変換蛍光体層
３１…透明基材
３２，３４…電極
３３…有機ＥＬ発光層
４１…ＴＦＴ（薄膜トランジスタ）
【図１】
2007207656.tif 000003
【図２】
2007207656.tif 000004
【図３】
2007207656.tif 000005
【図４】
2007207656.tif 000006
【図５】
2007207656.tif 000007
【図６】
2007207656.tif 000008
【図７】
2007207656.tif 000009
【図８】
2007207656.tif 000010